Brevet FR2966456A1 — publié le 20120427

La présente invention concerne la production catalytique d'acroléine par déshydratation de glycérol ou de glycérine. Plus précisément, l'invention concerne un procédé continu d'obtention d'acroléine à partir de glycérol ou de glycérine, en présence d'un catalyseur acide, dans un réacteur catalytique à lit fluidisé, permettant de lever les insuffisances des procédés connus liées au cokage des catalyseurs hétérogènes employés. L'acroléine, de formule H2C=CH-CHO, est le plus simple des aldéhydes insaturés. Elle constitue un intermédiaire important de l'industrie chimique et agroalimentaire. Elle est en effet un précurseur de l'acide acrylique, qui joue un rôle important dans la fabrication des matières plastiques et des peintures. Cependant, l'utilisation la plus importante de l'acroléine est la synthèse de la D,L-méthionine, laquelle est un acide aminé essentiel pour l'alimentation animale et qui ne possède pas, ou très peu, de sources naturelles. Généralement, l'acroléine est issue de l'oxydation sélective du propylène par l'oxygène de l'air sur des catalyseurs complexes d'oxydes mixtes de bismuth et de molybdène (voir par exemple, G. W. Keulks, L. D. Krenzke, T. M. Notermann, Adv. Catal. 1978, 27, 183). La sélectivité en acroléine obtenue par ce procédé est supérieure à 800/0 à forte conversion du propylène (supérieure à 900/0). Ce dernier étant issu du craquage catalytique des coupes pétrolières, sa disponibilité et son prix sont donc dépendants de ceux des ressources fossiles. Dans ce contexte, l'obtention d'acroléine à partir d'une matière première renouvelable par le biais d'un procédé industriel performant et stable dans le temps présente un fort intérêt. C'est pourquoi de nombreuses études ont été menées sur la synthèse de l'acroléine par déshydratation du glycérol (voir par exemple la revue de B. Katryniok, S. Paul, M. Capron et F. Dumeignil, ChemSusChem 2009, 2, 719 - 730). En effet, le glycérol est obtenu à raison de 100 kg par tonne de biodiesel produit par transestérification des huiles végétales. La directive européenne 2003/03/30EC ayant fixé la part de marché du biodiesel dans les carburants à 10 % pour 2015, la production de ce dernier a connu une très forte croissance ces dernières années (5,7 millions de tonnes produites en Europe en 2007, chiffre qui devrait doubler d'ici 2012). Cet accroissement de production s'accompagne bien entendu mécaniquement d'une augmentation très significative de la quantité de glycérol disponible sur le marché. Quelques exemples d'études concernant la réaction de déshydratation du glycérol en acroléine sont présentés ci-dessous afin d'illustrer les verrous technologiques que la présente invention permet de lever et ainsi dégager les avancées obtenues. Il est connu depuis longtemps qu'une catalyse acide permet de réaliser la déshydratation du glycérol en acroléine. En effet, H. Adkins et W. H. Hartung, Organic Synthesis I, 15-18 (1964) ont montré cette possibilité à 190-200 °C grâce à un traitement du glycérol sur des poudres de sulfate de potassium et d'hydrogénosulfate de potassium. Le document US2558520A relate la déshydratation du glycérol sur des terres diatomées imprégnées avec de l'acide ortho-phosphorique pour donner un rendement en acroléine de 72,3 % à 283 °C. Dans ces travaux, la température de réaction est élevée, ce qui est néfaste à l'obtention d'une bonne sélectivité en acroléine. Dans le document US5387720A, la déshydratation est conduite en phase gazeuse ou liquide dans un réacteur de type lit fixe. Les catalyseurs utilisés sont des solides acides avec des acidités de Hammett inférieures à +2, et de préférence inférieures à -3. La réaction en phase gazeuse donne des conversions en glycérol proche de 100 % à des températures comprises entre 250 et 340 °C, avec un rendement en acroléine de 70,5 % et d'environ 10 % en hydroxypropanone sous flux réactionnel de 40 mL.min-' d'une solution aqueuse de glycérol à 20 % en poids durant une période de 60 h. D'autres sous-produits sont également détectés lors de la réaction de déshydratation du glycérol en acroléine tels que le propanaldéhyde, l'acétaldéhyde, l'acétone ainsi que d'autres composés qui conduisent à la formation de coke sur le catalyseur et donc à sa désactivation rapide. La durée de vie du catalyseur est donc très faible dans ce cas. Les documents WO2007/058221A1 et JP2008-088149A décrivent l'utilisation d'hétéropolyacides greffés sur silice comme catalyseur de déshydratation du glycérol en acroléine. La réaction est menée en réacteur à lit fixe avec une solution aqueuse de glycérol à 10 % en poids et à des températures comprises entre 250 et 325 °C. Le temps de réaction est de 5 h. Une comparaison est effectuée entre les catalyseurs hétéropolyacides supportés et différents types de catalyseurs acides tels que AI2O3, SiO2-AI2O3, SiO2, TiO2, ZrO2.... Les conversions de glycérol sont toujours proches de 100 % et les meilleurs rendements en acroléine atteignent 87 %. La réaction n'est pas menée pour des temps de réaction plus long que 5 h à cause de la forte désactivation subie pour une période de travail du catalyseur plus longue. Le document WO2009/029540A2 concerne l'utilisation de différents supports solides tels que AI2O3, ZrO2, SiO2-AI03, SiO2-AI2O3, l'Alundum, SiO2 ou le Ludox AS30 sur lesquels sont imprégnés des phosphates métalliques, de formule Mo,33H2,33PO4, avec M = Ba, Cr, Mn, Fe, Co, Ni, Zn, La, Ru, ou Mo. Des catalyseurs à base de Nb, d'acide tungstique, et d'acide phosphomolybdique sont également décrits dans ce document. La réaction est menée en lit fixe avec des solutions aqueuses de glycérol à des teneurs comprises entre 17 % et 30 % en poids et à des températures allant de 250 à 320 °C. Les rendements en acroléine atteignent 87 % mais ni le temps de réaction, ni les données concernant une quelconque régénération du catalyseur ne sont fournis, sachant qu'à ces températures et avec ces rendements, la production de coke sur le catalyseur est inévitablement importante. Pour que ces résultats, obtenus avec quel que catalyseur que ce soit, puissent être suffisamment probants sur le plan économique et ainsi déboucher sur un véritable procédé industriel, il faut donc résoudre le problème de dépôt de coke sur le catalyseur en limitant sa formation et/ou en l'éliminant périodiquement ou en continu. Le document JP2008-110298A aborde le sujet de la régénération du catalyseur en réacteur à lit fixe avec un catalyseur de type zéolithique. Des cycles de 12 h de réaction suivis de 18 h de régénération sous air sont menés afin de récupérer l'activité initiale. On constate ici que le temps de régénération est 1,5 fois supérieur à la durée de travail du catalyseur, ce qui représente un frein majeur en terme de productivité. Le document DE102008038273A1 traite de la mise en oeuvre de la déshydratation du glycérol en phase gazeuse dans deux réacteurs à lit fixe placés en parallèle. Le procédé prévoit en effet l'utilisation d'un premier réacteur jusqu'à une désactivation équivalente à une perte d'activité de 10 0/0 puis un changement de réacteur afin de régénérer en parallèle le catalyseur coké sans arrêter la production. Ce procédé efficace est coûteux puisqu'il nécessite l'utilisation de deux réacteurs en parallèle. La société Arkema a déposé de nombreuses demandes de brevet relativement à des procédés catalytiques de déshydratation du glycérol en acroléine couplés le plus souvent à une seconde étape d'oxydation de l'acroléine obtenue en acide acrylique. Notamment, dans le document FR2882052A1, il est décrit que l'ajout d'oxygène moléculaire dans le mélange gazeux alimentant un réacteur à lit fixe permet de prévenir/limiter la formation de coke et de composés aromatiques tels que le phénol ainsi que d'autres sous-produits provenant d'une hydrogénation de produits déshydratés comme le propanaldéhyde et l'acétone, mais aussi l'hydroxypropanone. Dans ces conditions, il est ainsi indiqué, dans le document WO2009/127889A1, des rendements en acroléine par déshydratation du glycérol de l'ordre de 930/0 pour des températures de réaction allant de 260 à 350 °C sur des catalyseurs de type sels d'hétéropolyacides siliciques ou phosphoriques dopés avec divers éléments tels que Cs, Rb, Ca, Fe, Zr, La, Hf ou Bi. La réaction est menée en lit fixe avec un pourcentage inférieur à 7 % en oxygène moléculaire dans l'alimentation afin de rester en dehors des limites d'explosivité des mélanges acroléine-air. Aucune donnée contenue dans ce document ne permet de conclure quand à la stabilité dans le temps de tels systèmes. Toutefois, une publication (A. Alhanash, E. F. Kozhevnikova, I. V. Kozhevnikov, Applied Catalysis A: General 378 (2010) 11-18) fait état de l'utilisation de catalyseurs identiques à ceux testés dans le document WO2009/127889A1 et une rapide perte de rendement en acroléine en fonction du temps de réaction est alors observée. En effet, le rendement en acroléine passe de 98 % après une heure sous flux réactionnel à seulement 40 % environ après 6 h sous flux. Il est donc fort probable que la tendance soit la même pour le procédé, objet du document WO2009/127889A1. Le document WO2008/052993A2 traite de la production d'acroléine à partir de glycérol dans un lit circulant constitué principalement de zéolithe ZSM-5 et de billes d'argile. A des températures comprises entre 290 et 500 °C, avec des solutions aqueuses de glycérol à 20 %, 50 % ou 85 % en poids, la conversion du glycérol est toujours proche de 100 % mais la sélectivité en acroléine reste faible, c'est-à-dire, autour de 60 %. En outre, l'utilisation d'un réacteur à lit circulant présente des désavantages non négligeables pour une application industrielle, tels que la grande quantité de catalyseur à mettre en oeuvre, la difficulté de conduire une telle unité ou encore la nécessité de disposer d'un catalyseur suffisamment résistant aux contraintes mécaniques extrêmement fortes rencontrées dans ce type de réacteur (phénomène d'attrition). Tous les procédés décrits dans les précédentes références pour effectuer la déshydratation catalytique du glycérol en acroléine présentent des limitations importantes en terme de durée de vie des catalyseurs, ce qui est rédhibitoire à une viabilité industrielle. Les techniques divulguées pour augmenter la durée de vie de ces catalyseurs (décokage en continu) engendrent soit des pertes de productivité en acroléine importantes, soit des coûts d'investissement très importants. Des verrous similaires sont rencontrés dans d'autres domaines d'applications et des solutions intéressantes ont été proposées. Le document US3669877A publié en 1972, décrit la réaction de déshydrogénation du butane sur catalyseur chrome-aluminium dans un réacteur à lit fluidisé dont la partie basse au-dessus du distributeur est un simple lit fluidisé et dont la partie haute est divisée en deux zones annulaires grâce à l'ajout d'un cylindre creux dans le réacteur. La zone ainsi créée à l'intérieur du cylindre creux dans la partie haute sera la zone de réduction. La partie annulaire autour de ce cylindre sert de zone de régénération (oxydation). Enfin, la partie basse permet au solide de circuler entre les deux zones hautes. L'alimentation dans la partie cylindrique creuse se fait avec un gaz réducteur et dans la partie annulaire haute avec un gaz oxydant tel que l'oxygène permettant la régénération du catalyseur. Le document US4152393A publié en 1979, relate l'invention d'un réacteur à lit entrainé, n'utilisant pas la technologie des lits fluidisés. Ce réacteur est divisé en quatre compartiments verticaux où le solide circule de bas en haut ou de haut en bas : le coeur du réacteur, qui sert de zone de régénération, est entouré de trois anneaux concentriques successifs. Le solide est entrainé par un gaz à partir du coeur du réacteur suivant un mouvement ascendant vers le premier anneau (le plus proche du coeur du réacteur), où les particules se déplacent suivant un courant descendant, cet anneau servant à séparer les gaz de réaction et de régénération. Par la suite, le solide est entrainé dans le deuxième anneau (mouvement du solide ascendant), qui constitue la partie réactive. Enfin, le troisième anneau sert à faire recirculer le solide de la partie réactive vers le coeur du réacteur. Le document US6197265B1 fait également état d'un réacteur à lit fluidisé cette fois à deux zones, celles-ci étant créées par un système original de distribution du gaz au sein du lit fluidisé. Il s'agit ici de séparer une zone d'oxydation et une zone de réduction. Un réacteur de type lit fluidisé possédant deux zones dans lesquelles la densité du solide est différente grâce à des débits de gaz différents, avec une section de réacteur plus importante dans la partie la plus dense dans le but d'éviter l'entrainement des particules, est décrit dans le document US2007/0213573A1. Ce réacteur est utilisé pour des réactions de craquage catalytique. Un procédé de préparation d'un composé vinylique aromatique tel que le styrène, à partir d'un alkyl aromatique tel que l'éthylbenzène par déshydrogénation de ce dernier dans un réacteur de type lit fluidisé à deux zones (une zone de déshydrogénation et une zone de régénération) fait l'objet du document WO0144146A1. Ce document fait également état d'un système d'injection immergé à différentes hauteurs dans le lit fluidisé afin d'effectuer la séparation des deux zones. Vu qu'il s'agit ici de réactions de déshydrogénation, le catalyseur va subir une phase de cokage dans la partie haute du réacteur et le coke sera brûlé dans la partie basse, ce qui permet d'obtenir un procédé présentant une conversion et une sélectivité stable sur une période de plus de 200 h. Enfin, plus récemment, le document WO2009/153382A1 décrit un lit fluidisé à deux zones avec injection du réactif dans une partie haute conique du réacteur pour des réactions d'oxydation, d'oxydation déshydrogénante et de déshydrogénation. Cette configuration est susceptible d'apporter une séparation plus nette entre les deux zones. Les auteurs de la présente invention proposent donc de s'appuyer sur une technologie de réacteur à lit fluidisé possédant une zone de réaction et une zone de régénération pour développer un procédé performant et stable pour la production d'acroléine à partir de glycérol ou de glycérine. Contrairement à l'art antérieur exposé ci-dessus, l'invention porte sur une utilisation inédite de ce type de réacteur pour une réaction de déshydratation. Ainsi, l'invention décrite dans le présent brevet propose d'effectuer la déshydratation du glycérol en acroléine dans un réacteur catalytique à lit fluidisé comprenant une zone réactive et une zone régénérative dans la même enceinte ce qui permet le décokage - et donc la régénération - en continu du catalyseur mis en oeuvre au sein du réacteur. Cette invention permet donc de produire en continu de l'acroléine à partir de glycérol ou de glycérine, tout en conservant les performances élevées dans le temps des catalyseurs acides utilisés. Ainsi l'invention a pour objet un procédé continu d'obtention d'acroléine par déshydratation catalytique de glycérol ou de glycérine, en présence d'un catalyseur acide, ledit procédé comprenant la régénération concomitante dudit catalyseur et étant réalisé dans un réacteur à lit fluidisé, ledit réacteur comprenant deux zones, une première zone, ou zone inférieure, dite de régénération du catalyseur dans laquelle un gaz de fluidisation comprenant de l'oxygène est introduit et une seconde zone, ou zone supérieure, dite de réaction dans lequel le glycérol ou la glycérine est introduit et converti en acroléine. Avant d'aborder plus en détails l'invention, les termes « glycérol » et « glycérine », sont définis. Selon l'invention, on entend par glycérol, un glycérol purifié ou non, de préférence issu de la biomasse, et notamment un glycérol hautement purifié ou partiellement purifié. Un glycérol purifié possède une pureté supérieure ou égale à 980/0, obtenue par distillation de glycérine. On entend par glycérine, notamment, une glycérine d'origine naturelle, issue de l'hydrolyse d'huiles végétales et de graisses animales, ou une glycérine d'origine synthétique, issue du pétrole, plus ou moins purifiée ou raffinée, ou bien brute. Ainsi, dans la suite de la description, la référence au glycérol ou à la glycérine s'étend à tout glycérol et glycérine, quels que soient leur origine, notamment naturelle ou synthétique, et leur degré de pureté. Comme indiqué précédemment, le réacteur comporte deux zones, supérieure et inférieure. Avantageusement, il présente la structure suivante : la zone supérieure du réacteur comprend, de bas en haut, i) une partie d'introduction du glycérol ou de la glycérine, ii) une partie de réaction par déshydratation catalytique du glycérol ou de la glycérine, et iii) une partie de désengagement des particules solides fines formées, et/ou la zone inférieure du réacteur comprend, de bas en haut, une partie conique d'introduction du gaz de fluidisation et une zone de régénération du catalyseur par le gaz de fluidisation. Un résultat optimal est obtenu lorsque la mise en oeuvre du procédé ci-dessus répond aux caractéristiques préférentielles ci-après, considérées seules ou en combinaison : le glycérol ou la glycérine est introduit sous la forme d'une solution aqueuse en une concentration variant de 10 à 900/0 en poids ; avantageusement, ladite solution est introduite sous forme vaporisée ; l'injection du mélange réactionnel, c'est-à-dire la solution de glycérol ou de glycérine, peut être effectuée à différentes hauteurs dans le lit ; la température de déshydratation varie de 180 à 500°C ; le gaz de fluidisation est choisi parmi l'air, 02 et un mélange 02-N2 contenant jusqu'à 21 % molaire de dioxygène ; le pourcentage d'oxygène présent dans la partie basse du lit fluidisé peut être ajusté afin de brûler en continu le coke formé dans la partie haute du lit ; le gaz de fluidisation est chauffé à une température variant de 180 à 800°C. Un autre avantage majeur de cette invention réside dans l'utilisation possible d'une large gamme de catalyseurs acides solides fluidisables, pour la production d'acroléine à partir de glycérol ou de glycérine, les conditions opératoires dans le réacteur pouvant être ajustées aux conditions de fonctionnement du catalyseur acide utilisé. Ainsi, à titre d'exemples non limitatifs, le catalyseur acide peut être choisi parmi les zéolithes, les hétéropolyacides, éventuellement supportés et/ou dopés, les catalyseurs de types oxydes, oxydes supportés, ou encore de type zircones modifiées et/ou dopées, ainsi que tout autre type de catalyseur acide adapté à la déshydratation du glycérol en acroléine et présentant une résistance à l'attrition suffisante pour être employé en lit fluidisé. Selon une des variantes de l'invention, le catalyseur est choisi parmi les hétéropolyacides supportés ou non, dopés par au moins un métal choisi parmi Cs, Rb, Ca, Fe, Zr, La, Hf et Bi. La présente invention permet de produire en continu de l'acroléine à partir de glycérol ou de glycérine sur de très longues durées. Les propriétés particulières des lits fluidisés permettent de conserver des compositions très partitionnées de la phase gazeuse dans chaque zone. Le catalyseur qui circule très rapidement entre les deux zones inférieure et supérieure subit donc d'incessants cycles désactivation-régénération très courts. Il est donc possible d'ajuster les paramètres opératoires de fonctionnement du lit fluidisé pour optimiser le processus de déshydratation/régénération. Notamment, le temps de contact entre particules et gaz sera contrôlé par la hauteur de lit fluidisé dans le réacteur. La productivité élevée en acroléine du catalyseur est maintenue en ajustant la pression partielle d'oxygène dans le gaz de fluidisation afin que sa consommation soit totale juste au niveau de l'injection du glycérol ou de la glycérine. Ainsi, ni le glycérol ou la glycérine, ni l'acroléine formée, ne sont en présence d'oxygène et ne peuvent se dégrader par oxydation comme dans le cas d'une co-alimentation inerte/oxygène en lit fixe qui génère des effets néfastes sur la sélectivité. Du point de vue thermique, le fonctionnement est également très favorable puisque les calories générées par la combustion du coke servent à la réaction de déshydratation du glycérol légèrement endothermique. En outre le procédé décrit dans la présente invention bénéficie des avantages du lit fluidisé à savoir : un très bon contact gaz-solide favorisant les échanges de matière et d'énergie entre les deux phases ; une excellente homogénéité de température et de concentration dans l'ensemble du volume réactionnel et source d'une faible perte de charge. D'autre part, dans un lit fluidisé, le soutirage de catalyseur irréversiblement désactivé et l'ajout de catalyseur neuf peut se faire sans arrêter la production. L'invention concerne aussi un procédé de fabrication de l'aldéhyde-3-(méthylthio)propionique MMP, du 2-hydroxy-4-méthylthiobutyronitrile HMTBN, de la méthionine, de l'acide 2-hydroxy-4-méthylthiobutanoïque HMTBA, des esters de ce derniers, ou du 2-oxo-4-méthylthiobutanoïque KMB, à partir d'acroléine, procédé dans lequel l'acroléine est obtenue par déshydratation catalytique telle que décrite ci-dessus. L'invention a encore pour objet l'utilisation pour l'obtention en continu d'acroléine par déshydratation catalytique du glycérol ou de glycérine, en présence d'un catalyseur acide, d'un réacteur à lit fluidisé, ledit réacteur répondant aux caractéristiques décrites précédemment pour mettre en oeuvre le procédé de l'invention. La présente invention est maintenant exposée plus en détails et illustrée 25 à l'appui des figures 1 à 3 et exemples 1 et 2 suivants : La Figure 1 représente le schéma d'un réacteur à lit fluidisé, selon une variante de l'invention et tel qu'utilisé dans l'exemple 2. La Figure 2 est un diagramme représentant la conversion du glycérol et la sélectivité en acroléine en fonction du temps de réaction, observés sur le 30 catalyseur 20 wt.%H4SiW12O4o/Q-10 travaillant en lit fixe, et faisant l'objet de l'exemple 1 qui illustre les inconvénients de l'art antérieur. La Figure 3 est un diagramme représentant la conversion du glycérol et la sélectivité en acroléine en fonction du temps de réaction avec régénération périodique alternée sur le catalyseur 20 wt.%H4SiW12O4o/Q-10 travaillant en lit 35 fixe, et faisant l'objet de l'exemple 1. Sur les Figures 2 et 3 : représente la conversion du glycérol (premiers bâtons) 0 représente la sélectivité en acroléine (seconds bâtons) ^ représente la sélectivité en acétol (bâtons au-dessus des seconds bâtons) Un exemple de réacteur pouvant être utilisé pour conduire la présente invention est présenté en Figure 1. Il est constitué (de bas en haut) d'une base conique 1 servant de diffuseur de gaz, d'un premier distributeur poreux 6 du gaz de fluidisation; d'une partie cylindrique 2 contenant un solide fluidisable ou non, entourée d'un système de chauffage du gaz, pouvant atteindre une température allant jusque 800 °C ; d'un second distributeur de gaz poreux 7 ; d'un réacteur cylindrique 3 comprenant des prises de pression et de température, non représentées, pouvant aussi servir de système de prélèvement de gaz ; d'une partie 5 de désengagement du solide permettant d'éviter l'entraînement du catalyseur suivie d'un cyclone servant à récupérer les éventuelles particules fines formées ; d'un système 4 d'injection du mélange réactionnel. Ce système 4 coulisse verticalement de manière à pouvoir régler la hauteur d'injection dans le lit fluidisé et ainsi créer les deux zones au sein du lit fluidisé (zone de catalyse acide et zone de décokage du catalyseur) à l'endroit désiré. La solution de glycérol ou de glycérine est injectée de préférence après avoir été préalablement vaporisée. Le système d'injection a été conçu de manière à contrôler le régime d'écoulement du fluide le traversant et ainsi à optimiser le contact gaz-solide à son extrémité. Exemple 1 (comparatif) La réaction est tout d'abord menée en réacteur à lit fixe avec un catalyseur hétéropolyacide déposé sur silice. Le catalyseur est synthétisé de la manière suivante : Un réacteur de type autoclave est rempli avec 20 mL d'eau distillée et 1,6 g de support silice de type Cariact Q10 (FUJI SILYSIA CHEMICAL). Après avoir fermé le réacteur, le système d'agitation est mis en route et la température est fixée à 45 °C. Une solution de 0,4 g de H4SiW12O40 dissous dans 5 mL d'eau distillée est ajoutée au réacteur à l'aide d'un tube plongeant à une vitesse de 1 mL/min. Après addition, le mélange est agité pendant 2 h supplémentaires avant d'être transféré dans un ballon afin d'évaporer le solvant à 70 °C sous vide à l'aide d'un évaporateur rotatif. La poudre obtenue est séchée à l'étuve à 70 °C pendant 8 h. La réaction catalytique d'essai est effectuée à 250 °C avec 300 mg de catalyseur placés dans un réacteur à lit fixe en acier inoxydable (15 mm de diamètre intérieur, longueur de 120 mm). Le flux de réaction est composé d'une solution aqueuse de glycérol à 10 % en poids alimentée par une pompe HPLC à raison de 1,5 mL/h. La solution est évaporée à 210 °C et diluée dans de l'hélium (30 mL/min) avant d'être introduite dans le réacteur. Les produits de réaction sont condensés dans des pièges froids chaque heure au cours des 5 premières heures sous flux puis une fois de plus après 24 h de réaction. La durée de récupération des produits obtenus dans le piège est d'une heure. Les produits condensés sont analysés par HPLC. Les résultats sont présentés sur la Figure 2. On constate une diminution importante des performances catalytiques avec le temps de réaction. Ainsi, après 24 h sous flux, les sélectivités en acroléine et la conversion du glycérol sont toutes deux fortement réduites, 46 % et 29 % respectivement, en raison du cokage important à la surface du catalyseur. Dans un second temps, la réaction est menée en alternant une alimentation constituée d'une solution aqueuse de glycérol à 10 % en poids et une alimentation constituée d'air (7 NmL/min). Le ratio entre les durées de chaque phase est de 1. Les résultats obtenus sont présentés dans la Figure 3. Une régénération rapide permet donc au catalyseur de conserver d'excellentes performances, 89 % de conversion en moyenne et 85 % de sélectivité en moyenne, sur une longue période (120 h dans cet exemple). Exemple 2 : déshydratation catalytique du glycérol en acroléine Dans l'une des réalisations possibles de la présente invention, les dimensions du réacteur sont les suivantes - La partie conique (1) du réacteur présente une entrée basse pour le gaz de 6,32 mm de diamètre et de 20 mm de long. La hauteur totale de la partie conique 1 est de 85 mm avec un diamètre interne dans sa partie la plus large de 50 mm et dans sa partie la plus étroite de 6,32 mm ; - La partie cylindrique 2 servant à chauffer le gaz mesure 255 mm de 35 hauteur et présente un diamètre interne de 50 mm ; - De la même façon, le corps du réacteur 3 présente un diamètre interne de 50 mm avec une hauteur de 700 mm ; - Enfin, la partie de désengagement 5 mesure 270 mm de hauteur, possède un diamètre interne de 50 mm pour la partie basse et de 90 mm pour 5 la partie haute. Les produits de réaction sont récupérés dans un piège froid et sont ensuite analysés sur HPLC. Les composés non condensables sont analysés en ligne par spectrométrie de masse et chromatographie en phase gazeuse. REVENDICATIONS1. Procédé continu d'obtention d'acroléine par déshydratation catalytique de glycérol ou de glycérine, en présence d'un catalyseur acide, caractérisé en ce qu'il comprend la régénération concomitante dudit catalyseur et en ce qu'il est réalisé dans un réacteur à lit fluidisé, ledit réacteur comprenant deux zones, une première zone, ou zone inférieure, dite de régénération du catalyseur dans laquelle un gaz de fluidisation comprenant de l'oxygène est introduit et une seconde zone, ou zone supérieure, dite de réaction dans lequel le glycérol ou la glycérine est introduit et converti en acroléine. 2. Procédé selon la revendication 1, caractérisé en ce que le glycérol ou la glycérine est introduit sous la forme d'une solution aqueuse en une concentration variant de 10 à 900/0 en poids. 3. Procédé selon la revendication 2, caractérisé en ce que la solution de glycérol ou de glycérine est introduite sous forme vaporisée. 4. Procédé selon l'une quelconque des revendications 1 à 3, caractérisé en ce que le catalyseur acide est choisi parmi les zéolithes, les hétéropolyacides, éventuellement supportés et/ou dopés, les catalyseurs de types oxydes, oxydes supportés, ou encore de type zircones modifiées et/ou dopées. 5. Procédé selon la revendication 4, caractérisé en ce que le catalyseur est choisi parmi les hétéropolyacides supportés ou non, dopés par au moins un métal choisi parmi Cs, Rb, Ca, Fe, Zr, La, Hf et Bi. 6. Procédé selon l'une quelconque des revendications 1 à 5, caractérisé en ce que la température de déshydratation varie de 180 à 500°C. 7. Procédé selon l'une quelconque des revendications 1 à 6, caractérisé en ce que le gaz de fluidisation est choisi parmi l'air, 02 et un mélange 02-N2 contenant jusqu'à 21 % molaire de dioxygène. 8. Procédé selon l'une quelconque des revendications 1 à 7, caractérisé en ce que le gaz de fluidisation est chauffé à une température variant de 180 à 800°C. 9. Procédé selon l'une quelconque des revendications 1 à 8, caractérisé en ce que la zone supérieure du réacteur comprend, de bas en haut, i) une partie d'introduction du glycérol ou de la glycérine, ii) une partiede réaction par déshydratation catalytique du glycérol, et iii) une partie de désengagement des particules solides fines formées. 10. Procédé selon l'une quelconque des revendications 1 à 9, caractérisé en ce que la zone inférieure du réacteur comprend, de bas en haut, une partie conique d'introduction du gaz de fluidisation et une zone de régénération du catalyseur par le gaz de fluidisation. 11. Procédé de fabrication de l'aldéhyde-3-(méthylthio)propionique MMP, du 2-hydroxy-4-méthylthiobutyronitrile HMTBN, de la méthionine, de l'acide 2-hydroxy-4-méthylthiobutano'ique HMTBA, des esters de ce derniers, ou du 2-oxo-4-méthylthiobutanoïque KMB, à partir d'acroléine, caractérisé en ce que l'acroléine est obtenue par un procédé selon l'une quelconque des revendications 1 à 10. 12. Utilisation pour l'obtention en continu d'acroléine par déshydratation catalytique de glycérol ou de glycérine, en présence d'un catalyseur acide, d'un réacteur à lit fluidisé, ledit réacteur comprenant deux zones, une première zone, ou zone inférieure, dite de régénération du catalyseur dans lequel un gaz de fluidisation comprenant de l'oxygène est introduit et une seconde zone, ou zone supérieure, dite de réaction dans lequel le glycérol est introduit.20